(57)【特許請求の範囲】
【請求項１】
石膏ボードを５００℃以上の温度で焼成して得られたＩＩ型無水石膏を含む無水石膏を、５０％累積径が３μｍ以下になるように粉砕した後、硫酸アルカリ、又は、硫酸アンモニウムを含有する水溶液と、温度３５℃以下で接触せしめることを特徴とする二水石膏の製造方法。
【請求項２】
前記無水石膏の粉砕物を硫酸アルカリ、又は、硫酸アンモニウムの水溶液と接触せしめる
際、種晶として平均粒径５〜７０μｍの二水石膏を存在せしめる請求項１に記載の二水石膏の製造方法。
【請求項３】
石膏ボードを粗破砕する粗破砕工程、上記粗破砕工程で得られた石膏ボード粗破砕物を焼
成し、ボード原紙及び有機成分を燃失せしめる焼成工程、上記焼成工程より得られたＩＩ
型無水石膏を含む無水石膏を、５０％累積径が３μｍ以下になるように粉砕する微粉砕工
程、及び、上記微粉砕工程より得られた無水石膏粉砕物を硫酸アルカリ、又は、硫酸アン
モニウムを含有する水溶液と、温度３５℃以下で接触させる水和工程を含むことを特徴と
する石膏ボードからの二水石膏の製造方法。
【請求項４】
前記焼成工程で得られる無水石膏を水と接触せしめる水冷工程を含む、請求項３記載の二
水石膏の製造方法。
【請求項５】
前記水和工程より得られる二水石膏をろ過、洗浄する洗浄工程、及び、上記洗浄工程で発
生する、ろ液及び/又は洗浄排水を前記水和工程に循環し、硫酸アルカリ、又は、硫酸ア
ンモニウムを含有する水溶液の一部として使用する循環工程を含む、請求項３記載の二水
石膏の製造方法。
【請求項６】
前記洗浄工程より得られた二水石膏を乾燥すること無く、石膏ボードの原料として石膏ボ
ード製造設備の石膏原料として再利用する、請求項５記載の二水石膏の製造方法。
【発明の詳細な説明】
【技術分野】
【０００１】
本発明は、無水石膏からの二水石膏の新規な製造方法に関する。詳しくは、二水石膏とするための水和が困難なＩＩ型無水石膏を、効率よく二水石膏に水和させるために有効な二水石膏の製造方法を提供する。
【背景技術】
【０００２】
石膏ボード廃材の発生量は、年間約１５０万ｔであり、この内、約５０万ｔは生産時や家屋等の新築内装工事の端材で、石膏ボードメーカーがリサイクルを行っている。また、残りの約１００万ｔが、家屋等の建造物の改装・解体工事で排出され、埋立処分されている。このような石膏ボード廃材の発生量は年々増加する傾向にあり、埋立地の不足、環境問題の点から石膏ボード廃材の有効な処理方法が求められている。
【０００３】
石膏ボード廃材を有効にリサイクルするためには、まず、石膏以外の成分、主にはボード原紙とデンプン、界面活性剤などの有機成分を分離する必要がある。これらを石膏成分から分離させる方法の一つとして、石膏ボード廃材を加熱、焼成して分離する方法が提案されている。（特許文献１〜２参照）
上記特許文献１の方法では、石膏ボードを３００℃前後の比較的低温で加熱することに有機成分を除去している。すなわち、かかる文献によれば、３６０℃以上で加熱すると、水和速度が極めて遅いＩＩ型無水石膏が大量に発生し、得られる石膏の用途が限定されるので好ましくないとされている。しかしながら、３００℃以下の温度条件では、石膏中に混合された有機成分を焼失させるために非常に長時間を要すると共に、ボード原紙は、炭化物として残存するという問題がある。
【０００４】
一般に、前記ボード原紙、有機成分を全て焼失させるには、特許文献２に示されるように５００℃以上で焼成することが必要である。ところが、この条件では、前記したように、ＩＩ型無水石膏が大量に発生し、かかるＩＩ型無水石膏は、水和速度が極めて遅いという問題を有する。そして、このように水和速度が遅い石膏は、水和させることを目的とするボード原料やセメント成分調整剤として使用する場合、その使用量が限定され、石膏ボードのリサイクル率を低下させる要因となっていた。
【０００５】
一方、特許文献３には、フッ酸製造の際の副生無水石膏について、これを水和して二水石膏に水和させる方法として、硫酸ナトリウムなどの水和促進剤の存在下で行う方法が提案されている。しかしながら、特許文献３の実施例によれば、無水石膏を水和させて二水石膏を得るための反応に１２時間程度を要しており、更なる改善の余地があった。
【０００６】
以上の理由により、石膏ボードを焼成して無水石膏を生成させ、これを水和することにより、炭化物や有機成分を含まない高純度の二水石膏を得る方法は、従来、工業的に実施することが困難な状況にあった。
【０００７】
【特許文献１】特許公報３２２１９４０号
【特許文献２】特許公報３１０８９２２号
【特許文献３】特開昭５５−１６７１２７号
【発明の開示】
【発明が解決しようとする課題】
【０００８】
従って、本発明の目的は、（ＩＩ型）無水石膏を効率よく二水石膏に水和せしめる二水石膏の製造方法を提供することにある。
【０００９】
また、本発明の他の目的は、建築廃材、或いは、石膏ボード工場での生成する石膏ボード端材を焼成し、ボード原紙や有機成分を除去して得られる無水石膏を二水石膏に効率よく水和させて炭化物や有機成分を含まない高純度の二水石膏を得ることができ、これを石膏ボードの製造設備へのリサイクルすることを可能とした二水石膏の製造方法をも提供するものである。
【課題を解決するための手段】
【００１０】
本発明者等は、前記目的を達成するために鋭意研究を重ねた。その結果、ＩＩ型無水石膏を水和促進剤の存在下に水和する反応において、水和促進剤として硫酸アルカリ、又は、硫酸アンモニウムを使用した場合、上記無水石膏の粒径が、特定の粒径を境にして、その水和速度が劇的に向上するという知見を得た。
【００１１】
本発明者らは、上記知見に基づき、ＩＩ型無水石膏を含む無水石膏を、従来実施されたことのない、５０％累積径が３μｍ以下という微粉に粉砕した後、特定の水和促進剤の存在下、特定の温度の下で水和することにより、極めて効率的に二水石膏が得られることを見出し、本発明を完成するに至った。
【００１２】
即ち、本発明は、ＩＩ型無水石膏を含む無水石膏を、５０％累積径が３μｍ以下になるように粉砕した後、硫酸アルカリ、又は、硫酸アンモニウムを含有する水溶液と、温度３５℃以下で接触せしめることを特徴とする二水石膏の製造方法である。
【００１３】
また、上記大きさに粉砕された無水石膏を、硫酸アルカリ、又は、硫酸アンモニウムを含有する水溶液と接触せしめる際、平均粒径５〜７０μｍに二水石膏を種晶として添加することによって、粒径が十分大きい二水石膏が得られ、得られた無水石膏は石膏ボードの製造原料として有効に使用できることを確認した。
【００１４】
即ち、本発明は、上記方法において、前記無水石膏の粉砕物を硫酸アルカリ、又は、硫酸アンモニウムの水溶液と接触せしめる際、種晶として平均粒径５〜７０μｍの二水石膏を存在せしめる、二水石膏の製造方法をも提供する。
【００１５】
更に、本発明は、上記方法を利用して、石膏ボードより、炭化物や有機成分を含まない高純度の二水石膏を製造する方法をも提供する。
【００１６】
即ち、本発明によれば、石膏ボードを粗破砕する粗破砕工程、上記粗破砕工程で得られた石膏ボード粗破砕物を焼成し、ボード原紙及び有機成分（以下、これらを「可燃性成分」と総称することもある。）を燃失せしめる焼成工程、上記焼成工程より得られたＩＩ型無水石膏を含む無水石膏を粉砕して５０％累積径が３μｍ以下にする微粉砕工程、及び、上記微粉砕工程より得られた無水石膏粉砕物を硫酸アルカリ、又は、硫酸アンモニウムの水溶液と、温度３５℃以下で接触させる水和工程を含むことを特徴とする石膏ボードからの二水石膏の製造方法が提供される。
【００１７】
尚、前記焼成によるＩＩ型無水石膏の生成は、粉末Ｘ線回折の測定よって確認することができる。
【発明の効果】
【００１８】
本発明は、無水石膏を特定の大きさに微粉砕という簡易な操作によって、ＩＩ型無水石膏を含む無水石膏から二水石膏への水和効率を著しく向上させることができる。従って、上記無水石膏を大量に処理することができ、工業的規模での二水石膏の製造をすることを可能とした。
【００１９】
上記本発明の効果を裏付けるデータとして、図１を示す。図1は、粒径の異なるＩＩ型無水石膏を、一定の条件で、硫酸ナトリウムの存在下に水和反応させたときの水和速度をプロットしたグラフであるが、このグラフより明らかなように、５０％累積径を３μｍ以下にすることによって、ＩＩ型無水石膏から二水石膏への水和速度が劇的に短縮されることが理解される。
【００２０】
本発明において、前記特定の粒径を境にして、ＩＩ型無水石膏の二水石膏への水和速度が劇的に変化する理由について、本発明者等は次のように推定している。
【００２１】
即ち、ＩＩ型無水石膏を粉砕し、粒径を小さくすることによってＩＩ型無水石膏の比表面積が大きくなる。これによって、ＩＩ型無水石膏の溶解速度が大きくなり、次第に二水石膏への水和速度がある程度大きくなる。ところが、石膏の粒子は、一般的に結晶の一次粒子の凝集体であり、１〜５０μｍ径程度の細孔を有する。ＩＩ型無水石膏を粉砕しても、５０％累積径が３μｍ以上の場合、上記径の細孔が多く残存している。この細孔を有した粒子を通常の撹拌により水和反応を行った場合、この細孔に水が滞留し、細孔内に二水石膏が析出することによって、この部分のＩＩ型無水石膏の水和を阻害する。つまり、上記粒度まで粉砕を行うことによって、水和阻害の要因となる細孔が除去され、これによって、劇的に二水石膏の水和速度が飛躍的に向上する。
【００２２】
本発明において得られる二水石膏は、硫酸アルカリ、又は、硫酸アンモニウムを含有する水溶液と接触せしめる際、種結晶を用いることによって、容易に粒径を大きくすることが可能である。このようにして得られる二水石膏は石膏ボードの製造原料、セメントの凝結調整剤等の用途に十分使用することができる。
【００２３】
従って、上記方法を利用して、従来、不純物を完全に分離することが困難なために、リサイクル用途が限定されていた石膏ボードを処理して、ボード原料、セメントの凝結調整剤等に有用な純度の高い二水石膏を工業的に、且つ、安定して製造することができる。
【発明を実施するための最良の形態】
【００２４】
本発明において、ＩＩ型無水石膏を含む無水石膏（以下単に、無水石膏ということもある。）は、ＩＩ型無水石膏を９０質量％以上含有するものが対象となる。即ち、上記割合以上のＩＩ型無水石膏を含有するものは、その水和速度においてＩＩ型無水石膏が律速となる傾向が特に強いからである。
【００２５】
具体的には、石膏ボードより可燃性成分を消失させる程度の焼成を行って得られた無水石膏、フッ酸製造の際の副生無水石膏および天然鉱物として産出される無水石膏等が挙げられる。
【００２６】
本発明において、水和反応に供される無水石膏は、５０％累積径が３μｍ以下、好ましくは、５０％累積径が２μｍ以下に粉砕することが重要である。
【００２７】
即ち、前記粉砕により、５０％累積径が３μｍ以上である場合、後述する、硫酸アルカリ、又は、硫酸アンモニウムを含有する水溶液と接触による二水石膏への水和速度が著しく低下し、本発明の目的を達成することが困難となる。
【００２８】
前記のように、無水石膏を水和する前に粉砕することは知られていたが、粉砕効率を考慮して、通常、５０％累積径が３μｍ以下になるまで粉砕することは行われないが、本発明者らは、かかる常識を超えて微粉砕を実施した結果、劇的な水和速度の向上効果を見出すことに成功し、かかる効果を考慮すると、粉砕に多少の労力をかけても、全体のプロセスとして工業的に極めて有利となることを見出した。
【００２９】
尚、前記粒径への粉砕は、水和を行う無水石膏に対して行うことが重要である。即ち、後述のように、石膏ボードを使用して無水石膏を製造する方法においては、焼成して無水石膏とする前に前記粒径まで粉砕しておくことも考えられるが、ボード原紙の存在により、均一な粉砕が困難であったり、焼成時に細かい粒子が焼結したりし、目的とする粒径の粒子が得難い等が懸念される。また、取り扱いにおいても粉塵等の問題を引き起こすことがある。
【００３０】
本発明において、無水石膏を前記平均粒径までに粉砕するための粉砕機は、工業的に入手可能なものが特に制限なく使用することができる。具体的には、高速回転式衝撃粉砕機、ボールミル、媒体撹拌型粉砕機、ジェット粉砕機、湿式高速回転ミル等の微粉砕機が使用可能である。また、粉砕に際し、無水石膏はそのまま乾式で粉砕しても良いし、水と混合して湿式で粉砕しても良い。湿式で粉砕する際は、後述する水和の際に使用する硫酸アルカリ、又は硫酸アンモニウム水溶液を使用しても良い。
【００３１】
本発明において、前記平均粒径に粉砕した無水石膏を、３５℃以下、好ましくは、２０〜３０℃の温度で、硫酸アルカリ、又は、硫酸アンモニウムを含有する水溶液と接触せしめて、二水石膏を製造する。即ち、上記温度が３５℃より高い場合、反応速度が著しく低下し、本発明の目的を達成することができない。
【００３２】
上記硫酸アルカリとしては、硫酸ナトリウム、硫酸カリウムが挙げられる。また、上記硫酸アルカリ、硫酸アンモニウムは、単独で使用することもできるし、２種以上を併用しても良い。また、本発明の効果を著しく阻害しない範囲で、他の水和促進材を併用することもできる。
【００３３】
また、前記水溶液における硫酸アルカリ、硫酸アンモニウムの濃度は、溶解度の範囲内に調整されることが好ましい。かかる濃度は、濃い方が二水石膏の製造効率が良くなるが、二水石膏を洗浄する際の効率を考慮して、水１００質量部に対して、０．２〜２０質量部、更に１〜１０質量部が好ましい。
【００３４】
更に、前記粉砕された無水石膏と前記水溶液との割合は特に制限されないが、水溶液１００質量部に対して、無水石膏５〜５０質量部が好ましい。かかる割合は、低い方が粒径の大きい二水石膏が得られ易いが、低すぎると処理能力が低下するため、特に、無水石膏の割合が１０〜３０質量部であることが好ましい。
【００３５】
更にまた、前記粉砕された無水石膏と硫酸アルカリ、又は、硫酸アンモニウムを含有する水溶液との接触方法は特に制限されないが、前記水溶液を収容した容器中に無水石膏を添加する方法が一般的である。
【００３６】
本発明において、粉砕した無水石膏を硫酸アルカリ、又は、硫酸アンモニウムを含有する水溶液と接触せしめる際、二水石膏を種晶として存在させることによって、より粒径の大きな二水石膏を得ることができる。
【００３７】
ここで、本発明において、前記粉砕した無水石膏を硫酸アルカリ、又は、硫酸アンモニウムを含有する水溶液と接触せしめた直後から、無水石膏の溶解と二水石膏の析出が開始する。
【００３８】
従って、上記二水石膏を種晶として存在させる方法は、無水石膏が上記水溶液と接触を開始した時点から存在させることが好ましい。
【００３９】
上記種結晶として用いる二水石膏の種類、粒径およびＩＩ型無水石膏との混合比率は特に限定されない。例えば、種晶の種類は、リン酸石膏、排煙脱硫石膏などの副産二水石膏、一般試薬二水石膏、又は、本発明の方法により得られた二水石膏の一部を使用することができる。また、種晶の大きさは、平均粒径で５〜７０μｍ程度のものが好ましい。また、水和させる無水石膏との混合比は、無水石膏１００質量部に対して、種晶が１０〜１５０質量部、好ましくは、２０〜１００質量部となる割合が適当である。
【００４０】
本発明において、前記粉砕した無水石膏と硫酸アルカリ、又は、硫酸アンモニウムを含有する水溶液との接触は、殆どの無水石膏が消失するまで行うことが好ましく、かかる時間は、一般に、２時間以上、好ましくは、３〜４時間である。
【００４１】
本発明の方法により生成した二水石膏は、公知のろ過方法によって水溶液から分離される。具体的には、ロータリースクリーン、ドラムフィルター、ディスクフィルター、ヌッチェフィルター、フィルタープレス、スクリュウプレス、チューブプレス、およびスクリュウデカンター、スクリーンデカンター等の遠心分離機により水と分離する方法を採用することができる。
【００４２】
本発明において、前記二水石膏と分離された硫酸アルカリ、又は、硫酸アンモニウムの水溶液（ろ液）は、前記粉砕された無水石膏との反応に再利用することができる。そして、かかる操作により、ろ液を再利用することが可能となり、排水量が低減されたプロセスとすることが可能である。
【００４３】
また、本発明において、得られた二水石膏は、必要に応じて、水洗することもでき、洗浄によって発生する洗浄排水も上記ろ液と同様に、再利用することができる。
【００４４】
本発明の方法は、前述した水和反応を利用して、石膏ボードから、石膏ボード等の原料として有用な二水石膏を再生することができる。
【００４５】
即ち、石膏ボードを粗破砕する粗破砕工程、上記粗破砕工程で得られた石膏ボード粗破砕物を焼成し、ボード原紙及び有機成分を燃失せしめる焼成工程、上記焼成工程より得られたＩＩ型無水石膏を含む無水石膏を、５０％累積径が３μｍ以下になるように粉砕する微粉砕工程、及び、上記微粉砕工程より得られた無水石膏粉砕物を硫酸アルカリ、又は、硫酸アンモニウムの水溶液と接触させる水和工程により、石膏ボードからの二水石膏を製造することができる。
【００４６】
上記石膏ボードは、特に制限されるものではなく、石膏ボードの生産工程および建築現場の施行工程で発生する端材、残材よりなる石膏ボードや、改装・解体工事で建築廃材として発生する石膏ボード廃材などが挙げられる。また、前記石膏ボードは、ボード原紙が付着しているものであってもよいし、予め石膏ボード廃材からボード原紙を取り除いたものであってもよい。
【００４７】
本発明において、使用する石膏ボード廃材の粒径は、特に制限されるものではないが、焼成で可燃性成分を焼失させる工程を効率良く行うためには、平均粒径１〜１００ｍｍ、好ましくは１０〜５０ｍｍのものを使用することが好ましい。廃石膏を前記範囲の粒径にする方法は、特に制限されるものではなく、公知の破砕機、粉砕機を用いて前記範囲の粒径にすればよい。
【００４８】
本発明において、石膏ボード廃材の焼成は、ボード原紙および有機成分の大半を効率よく焼失させることができる条件であることが好ましい。かかる条件は、酸素の存在下（通常は空気中である。）、５００℃以上の温度で、１時間以内、具体的には、１０〜３０分間焼成する条件が好ましい。即ち、前述のように、５００℃以上の焼成温度であれば、本発明の対象となる割合のＩＩ型無水石膏が生成する。また、上記ＩＩ型無水石膏の他に、焼成する温度と時間の違いによって、生成する半水石膏、ＩＩＩ型およびＩＩ型無水石膏の比率が異なったり、温度がより高温に、或いは時間が長時間になるに従い、生石灰が生成したりすることもあるが、これらは後工程で水和反応を行うことや生成した生石灰と当量の硫酸を添加することによって、すべて二水石膏になるのでその比率は特に制限されない。
【００４９】
また、本発明において、前記焼成工程で得られる無水石膏は、硫酸アルカリ、又は、硫酸アンモニウムの水溶液と接触させる前に冷却することが好ましい。かかる冷却は、空冷でもよいが、水と接触させることによって冷却を行う水冷によることが好ましい。この水冷の方法は特に制限されることはなく、焼成後の石膏に散水する方法、焼成後の石膏を水槽中に直接投入する方法などで行うことができる。
【００５０】
また、上記水と混合する態様においては、混合によってスラリーとし、かかるスラリーをその後の粉砕工程にそのまま導入し、湿式粉砕を行うこともできる。
【００５１】
前記焼成後の石膏の冷却を、水冷で行うことの利点として、つぎの点が挙げられる。即ち、水冷による冷却は、空冷により冷却する場合に比べて冷却効率が良好なため、設備が非常に簡略化できること、焼成後の高温の石膏と水を接触させることによって、石膏が粉砕されやすくなり、粉砕効率が向上することが挙げられる。
【００５２】
前記工程よりなる二水石膏の製造方法においては、前記水和工程において得られる二水石膏をろ過し、必要に応じて水で洗浄する洗浄工程を含んでもよい。この際に発生する、ろ液及び/又は洗浄排水は、前述の水和工程に再利用することができる。
【００５３】
また、本発明において、前記ろ過により硫酸アルカリ、又は、硫酸アンモニウムを含有する水溶液と分離された二水石膏、又は、更にこれを水洗して洗浄された二水石膏は、これを乾燥すること無く、石膏ボードの原料として石膏ボード製造設備に、石膏原料として再利用してもよい。
【実施例】
【００５４】
以下、本発明を更に具体的に説明するため、実施例を示すが、本発明は、これらの実施例に限定されるものではない。
【００５５】
１．平均粒径の確認
レーザー回折散乱式粒度分布計により、石膏の粒度分布を測定した。
【００５６】
２．ＩＩ型無水石膏、二水石膏の確認
粉末Ｘ線回折の測定を行い、特定の半水石膏、無水石膏および二水石膏ピーク強度比から算出した。
【００５７】
３．残存可燃性成分の確認
残存可燃性成分は、生成した二水石膏中の全有機炭素を測定することで評価した。
【００５８】
実施例１
粗粉砕した天然無水石膏（ＩＩ型無水石膏含有率９８％）２０質量部と水８０質量部を混合し、ボールミルで５０％累積径が１．５μｍになるまで粉砕した。粉砕後のスラリー１００質量部に、硫酸ナトリウム５質量部を添加してこれを溶解させた後、反応容器中で２５℃、３時間撹拌を行った。二水石膏の生成率は９９％であった。
【００５９】
実施例２
石膏ボード廃材を粗破砕し、約５ｃｍ角の破砕片を作成した。これを電気炉で５００℃、６０分焼成した。焼成後の石膏（ＩＩ型無水石膏の含有率９６質量％）をボールミルで粉砕し、５０％累積径が２．８μｍとした。粉砕後の石膏２０質量部と、水１００質量部に硫酸カリウム５質量部を溶解させた水溶液を反応器中で混合した。２５℃で４時間撹拌を行った後、ろ過洗浄を行った。二水石膏の生成率は１００％、全有機炭素量は１ｐｐｍ以下であった。
【００６０】
実施例３
石膏ボード廃材を粗破砕し、約５ｃｍ角の破砕片を作成した。これを電気炉で７００℃、３０分焼成した。焼成後の石膏（ＩＩ型無水石膏の含有率９８質量％）をボールミルで粉砕し、５０％累積径を２．２μｍとした。粉砕後の石膏２０質量部と、水１００質量部に硫酸アンモニウム１０質量部を溶解させた水溶液を反応器中で混合した。２５℃で４時間撹拌を行った後、ろ過洗浄を行った。二水石膏の生成率は９９％、全有機炭素量は１ｐｐｍ以下であった。
【００６１】
実施例４
石膏ボード廃材を粗破砕し、約５ｃｍ角の破砕片を作成した。これを電気炉で９００℃、２０分焼成した。焼成後の石膏（ＩＩ型無水石膏の含有率９９質量％）２０質量部に対し、水８０質量部に硫酸ナトリウム２質量部を溶解させた水溶液を混合し、ボールミルで粉砕し、５０％累積径を１．８μｍとした。粉砕後のスラリーを反応器に移した後、平均粒径３５μｍの二水石膏２０質量部と水８０質量部に硫酸ナトリウム５質量部を溶解させた水溶液を混合した。２５℃で４時間撹拌を行った後、ろ過洗浄を行った。二水石膏の生成率は９９％、平均粒径は４５μｍ、全有機炭素量は１ｐｐｍ以下であった。
【００６２】
実施例５
石膏ボード廃材を粗破砕し、約５ｃｍ角の破砕片を作成した。これを直接加熱方式のキルンで６５０℃、滞留時間３０分で焼成した。焼成直後の石膏（ＩＩ型無水石膏の含有率９９質量％）２０質量部と水８０質量部混合し、ボールミルで粉砕して、５０％累積径を２．２μｍとした。一方で、平均粒径４０μｍの二水石膏２５質量部と水１００質量部に硫酸ナトリウム７質量部を溶解させた水溶液を混合して作成したスラリーを反応器中に用意し、この反応器に、上記粉砕処理を行ったＩＩ型無水石膏スラリーを投入した。２５℃で３時間撹拌を行った後、ろ過洗浄を行った。二水石膏の生成率は９９％、平均粒径は５５μｍ、全有機炭素量は１ｐｐｍ以下であった。
【００６３】
比較例１
石膏ボード廃材を粗破砕し、５０％累積径が８０μｍの破砕片を作成した。これを電気炉で８００℃、６０分焼成した。焼成後の石膏（ＩＩ型無水石膏の含有率９９質量％）を粉砕することなく、２０質量部と、水１００質量部に硫酸ナトリウム５質量部を溶解させた水溶液を反応器中で混合した。４時間撹拌を行った後、ろ過洗浄を行った。二水石膏の生成率は１２％であった。
【００６４】
比較例２
石膏ボード廃材を粗破砕し、約５ｃｍ角の破砕片を作成した。これを電気炉で６００℃、３０分焼成した。焼成後の石膏（ＩＩ型無水石膏の含有率９８質量％）をボールミルで粉砕し、５０％累積径を２．８μｍとした。粉砕後の石膏２０質量部と、水１００質量部に硫酸カリウム５質量部を溶解させた水溶液を反応器中で混合した。４５℃で４時間撹拌を行った後、ろ過洗浄を行った。二水石膏の生成率は２５％であった。
【００６５】
比較例３
石膏ボード廃材を粗破砕し、約５ｃｍ角の破砕片を作成した。これを電気炉で７００℃、３０分焼成した。焼成後の石膏（ＩＩ型無水石膏の含有率９８質量％）をボールミルで粉砕し、５０％累積径を１．８μｍとした。粉砕後の石膏２０質量部と、水１００質量部に硝酸ナトリウム５質量部を溶解させた水溶液を反応器中で混合した。２５℃で４時間撹拌を行った後、ろ過洗浄を行った。二水石膏の生成率は３５％であった。
【図面の簡単な説明】
【００６６】
【図１】水和反応における無水石膏の粒径と水和速度との関係を示すグラフ
【図１】
0005230140.tif 000002